"医療用デバイスのユーザーコントロール上の細菌増殖を低減するための方法であって、多孔性表面を必要に応じて含むポリマーから作製された医療用デバイスカバーまたはハウジング構成要素を提供する工程と、前記カバーまたはハウジング構成要素の表面を複数の官能基で処理する工程と、前記官能基に連結基を結合させる工程と、前記官能基または前記連結基に抗菌剤を結合させる工程と、前記ユーザーコントロール上を覆う前記カバーを固定するか、または前記ユーザーコントロールとして前記ハウジング構成要素を形成する工程とを含む方法。前記官能基または前記連結基に有効量のソルバトクロミック色素またはテトラゾリウム塩を結合させる工程をさらに含む、請求項1に記載の方法。複数のユーザーコントロールのための複数のカバーまたはハウジング構成要素を提供する工程を含む、請求項1に記載の方法。前記カバーを固定する工程が、前記ユーザーコントロールに前記カバーを固着させる工程を含む、請求項1に記載の方法。前記表面を遮蔽する工程と、前記抗菌剤を前記表面上の所望の位置に向ける工程とをさらに含む、請求項1に記載の方法。前記表面または前記多孔性表面を消毒溶液で拭くと、前記表面の色または外観が可逆的に変化する工程をさらに含む、請求項1に記載の方法。前記消毒溶液を蒸発させると、前記表面または前記多孔性表面の前記色または前記外観が、拭く前に存在した色または外観に戻る工程をさらに含む、請求項6に記載の方法。前記カバーが、取り外し可能な膜またはフィルムである、請求項1に記載の方法。前記ユーザーコントロールが、スイッチ、ハンドル、ノブ、キーパッドまたはタッチスクリーンである、請求項1に記載の方法。ヘパリン、タンパク質、キトサン、第VIII因子または他の抗凝固因子、多糖、ペプチド、ポリミキシン、ヒアルロン酸、コンドロイチン硫酸およびこれらの各誘導体からなる群から選択される有効量のアルキル-アミノ含有化合物を結合させる工程をさらに含む、請求項1に記載の方法。医療用デバイス上の細菌増殖を低減する方法であって、医療用デバイスのためのポリマー製カバーまたはポリマー製ハウジング構成要素の表面または多孔性表面を、強酸またはプラズマ放電で処理して、前記表面上に複数の官能基をもたらす工程と、ポリN-スクシンイミジルアクリレートPNSA、ポリエチレンイミン、ポリアリルイミンおよびアルデヒド官能基を有するポリマーからなる群から選択される連結剤と、前記官能基とを反応させて結合部位を形成する工程と、ソルバトクロミック色素、抗菌剤またはアルキル-アミノ含有化合物を前記結合部位に結合させる工程と、前記ユーザーコントロール上を覆う前記カバーを固定するか、または前記ユーザーコントロールとして前記ハウジング構成要素を形成する工程とを含む方法。前記アルキル-アミノ含有化合物が、ペプチド、タンパク質、第VIII因子または他の抗凝固因子、多糖、ポリミキシン、ヒアルロン酸、ヘパリン、キトサンおよびこれらの各誘導体からなる群から選択される、請求項11に記載の方法。前記ポリマー製カバーまたはハウジングが、約1.25から約1.6までの屈折率を有する、請求項11に記載の方法。複数のユーザーコントロールのための複数のカバーまたはハウジング構成要素を提供する工程を含む、請求項11に記載の方法。前記ソルバトクロミック色素が、4,6-ジクロロ-2-[2-6-アミノヘキシル-4-ピリジニオ-ビニル]フェノレートおよび誘導体、Reichardt色素、その塩および誘導体、メロシアニン色素およびそれらの誘導体ならびにテトラゾリウム化合物およびそれらの誘導体からなる群から選択される、請求項11に記載の方法。前記カバーを固定する工程が、前記ユーザーコントロール上を覆う前記カバーを固着させる工程を含む、請求項11に記載の方法。前記カバーが、取り外し可能な膜またはフィルムである、請求項11に記載の方法。前記ユーザーコントロールが、スイッチ、ハンドル、ノブ、キーパッドまたはタッチスクリーンである、請求項11に記載の方法。ユーザーコントロールと、i前記ユーザーコントロールを覆うカバーまたはii前記ユーザーコントロールの形態のポリマーと、前記ポリマーの少なくとも1つの外表面上の複数の結合部位と、必要に応じて、前記結合部位に結合した複数の官能基と、前記結合部位または前記官能基に結合した抗菌化合物およびソルバトクロミック色素の少なくとも1つとを含み、前記外表面が、消毒溶液で拭かれると、第1の外観から第2の外観に可逆的に変化するように構成されている、医療用デバイス。前記ポリマーが、第1のポリマーであり、前記ユーザーコントロールが、第1のユーザーコントロールである医療用デバイスであって、第2のユーザーコントロールを覆うように、または前記第2のユーザーコントロールとなるように構成されたカバーの形態の第2のポリマーを含む、請求項19に記載の医療用デバイス。前記ポリマーが、前記ユーザーコントロール上を自己付着により覆うように構成されている、請求項19に記載の医療用デバイス。前記ユーザーコントロールが、スイッチ、ハンドル、ノブ、キーパッドまたはタッチスクリーンである、請求項19に記載の医療用デバイス。前記ポリマー製カバーまたはハウジングが、有効量の微量作用化合物または抗菌化合物をさらに含む、請求項19に記載の医療用デバイスの表面。ユーザーコントロールと、前記ユーザーコントロールを覆う多孔性ポリマー表面と、前記ポリマー表面上の複数の結合部位と、必要に応じて、前記結合部位に結合した複数の官能基と、前記結合部位または前記官能基に結合したソルバトクロミック色素であって、前記多孔性ポリマー表面が消毒溶液で拭かれると、前記多孔性ポリマー表面は第1の外観から第2の外観に可逆的に変化するように構成されている、ソルバトクロミック色素と、必要に応じて、前記結合部位または前記官能基に結合した抗菌化合物であって、前記ポリマー表面上の微生物に対して殺菌作用があるかまたは微生物の増殖に抵抗するように作られている抗菌化合物とを含む医療用デバイス。前記医療用デバイスの表面またはカバーが、カテーテル、薬物バイアル用スパイク、コネクタ、血管アクセスデバイス、ルアーアクセスデバイス、アクセスポート、医薬品ポート、ピグテールコネクタ、人工装具、内視鏡、気管支鏡、聴診器、輸液ポンプ、キーパッド、タッチスクリーンおよびハンドルのためのカバーからなる群から選択される、請求項24に記載の医療用デバイス。前記ポリマー表面が、第1のポリマー表面であり、前記ユーザーコントロールが、第1のユーザーコントロールである医療用デバイスであって、第2のユーザーコントロールを覆う第2のポリマー表面を含む、請求項24に記載の医療用デバイス。前記ソルバトクロミック色素が、4,6-ジクロロ-2-[2-6-アミノヘキシル-4-ピリジニオ-ビニル]フェノレートおよび誘導体、Reichardt色素、その塩および誘導体、メロシアニン色素およびそれらの誘導体、ならびにテトラゾリウム化合物およびそれらの誘導体からなる群から選択される、請求項24に記載の医療用デバイス。前記ポリマーが、自己付着により前記ユーザーコントロールに付着する、請求項24に記載の医療用デバイス。前記結合部位が、カルボキシル基、アミン基およびアミド基のうちの少なくとも1つを含む、請求項24に記載の医療用デバイス。前記ポリマーが、シートから切り取られた別個の膜、フォーム物品、フィルム、鋳造物、鋳型成形物またはコーティングを含む、請求項24に記載の医療用デバイス。前記抗菌化合物が、クロルヘキシジン、その塩および誘導体、アミノアルキル基を有する抗菌剤、クロロキシフェノール、トリクロサン、トリクロカルバンおよび誘導体、キトサンおよびキトサン誘導体ならびに第四級アンモニウム化合物からなる群から選択される有効量の化合物を含む、請求項24に記載の医療用デバイス。前記表面が、有効量の微量作用材料または抗菌材料をさらに含む、請求項24に記載の医療用デバイス。ユーザーコントロールと、ポリマーから作製された、前記ユーザーコントロールを覆うカバーまたは前記ユーザーコントロール自体と、前記カバーまたはハウジングの表面上の複数の結合部位と、必要に応じて、前記結合部位に結合した複数の官能基と、前記結合部位または前記官能基に結合したソルバトクロミック色素であって、多孔性ポリマー表面が消毒溶液で拭かれると、前記表面は第1の外観から第2の外観に可逆的に変化するように構成されている、ソルバトクロミック色素と、前記結合部位に対するアミノ-アルキル含有化合物とを含む医療用デバイスであって、前記アミノ-アルキル含有化合物は、ペプチド、タンパク質、第VIII因子または他の抗凝固因子、多糖、ポリミキシン、ヒアルロン酸、ヘパリン、コンドロイチン硫酸、キトサンおよびこれらの各誘導体からなる群から選択される、医療用デバイス。前記結合部位または前記官能基に結合した抗菌化合物をさらに含み、前記抗菌化合物が、前記デバイスの前記表面上の微生物に対して殺菌作用があるかまたは微生物の増殖に抵抗するように作られている、請求項33に記載の医療用デバイス。カテーテル、薬物バイアル用スパイク、コネクタ、血管アクセスデバイス、ルアーアクセスデバイス、アクセスポート、医薬品ポート、ピグテールコネクタ、人工装具、内視鏡、気管支鏡、聴診器、輸液ポンプ、キーパッド、タッチスクリーンおよびハンドルからなる群から選択される、請求項33に記載の医療用デバイス。要旨一実施形態は、医療用デバイスのためのカバーまたはハウジングを提供するための方法である。本方法は、多孔性表面を必要に応じて含むポリマーから作製された医療用デバイスカバーまたはハウジングを提供する工程を含む。本方法はまた、カバーまたはハウジングの表面を複数の官能基で処理する工程と、官能基に連結基を結合させる工程と、官能基または連結基に抗菌剤を結合させる工程とを含む。別の一実施形態は、医療用デバイスを処理する方法である。本方法は、医療用デバイスのためのポリマー製カバーまたはポリマー製ハウジングの表面または多孔性表面を、強酸またはプラズマ放電で処理して、表面上に複数の官能基をもたらす工程を含む。本方法はまた、官能基を、ポリN-スクシンイミジルアクリレートPNSA、ポリエチレンイミン、ポリアリルイミンおよびアルデヒド官能基を有するポリマーからなる群から選択される連結剤と反応させて結合部位を形成する工程と、ソルバトクロミック色素、抗菌剤またはアルキル-アミノ含有化合物を結合部位に結合させる工程とを含む。別の一実施形態は、ポリマー製カバーまたはハウジングである。ポリマー製カバーまたはハウジングは、医療用デバイスのためのカバーまたはハウジングの形態のポリマーと、そのポリマーの少なくとも1つの外表面上の複数の結合部位と、必要に応じて、結合部位に結合した複数の官能基と、結合部位または官能基に結合した抗菌化合物およびソルバトクロミック色素の少なくとも1つとを含み、ここで、前記外表面は、消毒溶液で拭かれると、外表面が第1の外観から第2の外観に可逆的に変化するように構成されている。別の一実施形態は、医療用デバイスである。医療用デバイスは、医療用デバイスのための多孔性ポリマー表面またはカバーと、上記ポリマー表面上の複数の結合部位と、必要に応じて、結合部位に結合した複数の官能基と、結合部位または官能基に結合したソルバトクロミック色素と、必要に応じて、結合部位または官能基に結合した抗菌化合物とを含み、ここで、上記多孔性ポリマー表面は、消毒溶液で拭かれると、第1の外観から第2の外観に可逆的に変化するように構成されており、上記抗菌化合物はポリマー表面上の微生物に対して殺菌作用があるかまたは微生物の増殖に抵抗するように作られている。別の一実施形態は、医療用デバイスである。医療用デバイスは、ポリマーから作製された医療用デバイスのためのカバーまたはハウジングと、カバーまたはハウジングの表面上の複数の結合部位と、必要に応じて、結合部位に結合した複数の官能基と、結合部位または官能基に結合したソルバトクロミック色素と、結合部位に対するアミノ-アルキル含有化合物とを含み、上記多孔性ポリマー表面は、消毒溶液で拭かれると、第1の外観から第2の外観に可逆的に変化するように構成されており、上記アミノ-アルキル含有化合物は、ペプチド、タンパク質、第VIII因子または他の抗凝固因子、多糖、ポリミキシン、ヒアルロン酸、ヘパリン、コンドロイチン硫酸、キトサンおよびこれらの各誘導体からなる群から選択される。追加の特徴および利点は、本明細書において記載されており、以下の詳細な説明および図面から明らかである。詳細な説明ポリマー表面上への色素および抗菌剤の固定この項は、色素分子および抗菌剤の直接結合のためのポリマー表面を調製するために行われた実験研究を記載する。表面を調製するために使用される物質は、表面を反応させ、表面に色素を共有結合させる官能基を加えることによって機能する。色素の例には、Reichardt色素およびソルバトクロミックsolvatochromic色素が含まれる。ソルバトクロミック色素は変色して、輸液ポンプハウジングまたはカバーなどの表面が拭かれて、一時的に清潔であることについて医療専門家に注意を喚起する。この技術はまた、抗菌剤を表面に結合するのに有効である。例として、クロルヘキシジン化合物およびグルコン酸クロルヘキシジンなどの誘導体ならびにアミノアルキル基を有する他の抗菌剤が含まれる。例として、クロロキシフェノールchloroxyphenol、トリクロサン、トリクロカルバンおよびそれらの誘導体ならびに第四級アンモニウム化合物も含まれる。他の多くの抗菌物質または微量作用物質が結合していてもよい。これらの化合物は、それらが適用されている表面上の有害な細菌もしくは他の微生物に対して殺菌作用があるかまたはそれらの増殖を少なくとも抑制し、患者に対して有益である。そのような微生物に抵抗する性質を有することで知られている材料は、米国特許第4,847,088号、米国特許第6,663,877号および米国特許第6,776,824号に記載および開示されており、これらはすべて、本特許に直接写されたかのように、本明細書に参考として完全に援用される。例えば、第四級アンモニウム化合物有機側鎖またはシリケート側鎖を有することが多いは、ホウ酸ならびにクエン酸、安息香酸およびマレイン酸などの多くのカルボン酸と同様に、そのような性質でよく知られている。ピリジニウム塩およびホスホニウム塩が使用されてもよい。有機化合物の他に、ある特定の非有機材料および非有機化合物も、病原菌および有機体に対する抵抗性で知られている。抗菌化合物は、材料自体、例えば、ルアーアクセスデバイスまたは他の血管アクセスデバイスのハウジングに組み込まれる場合、低濃度で、典型的には約0.1から約1で使用される。抗菌化合物は、腹膜透析、血液透析または他の種類の透析処置に使用されるものなどの、カテーテル、透析用コネクタなどの他の多くの医療用デバイス上に使用されてもよい。それらは、薬物バイアル用スパイク、人工装具用デバイス、聴診器、内視鏡ならびに類似の診断用および治療用デバイスに適用されてもよく、輸液ポンプならびに関連機器およびチューブに適用されてもよい。とりわけ、これらのデバイス上に抗菌化合物を使用することは、感染を防ぎ、感染の効力を弱めるのに役立つ可能性がある。金属、特に重金属ならびにイオン性化合物およびこれらの金属の塩は、非常に低濃度または低量でさえ、抗菌物質として有用であることで知られている。これらの物質は、微量作用効果を有すると言われており、微量作用であるとみなされている。金属には、銀、金、亜鉛、銅、セリウム、ガリウム、白金、パラジウム、ロジウム、イリジウム、ルテニウム、オスミウム、ビスマスなどが含まれる。より低い原子量を有する他の金属も、非常に低濃度で微生物の抑制効果または殺菌効果を有する。これらの金属には、とりわけ、アルミニウム、カルシウム、ナトリウム、リチウム、マグネシウム、カリウムおよびマンガンが含まれる。本目的のために、これらの金属はすべて微量作用金属であるとみなされており、それらの化合物およびイオン性物質は微量作用物質である。金属ならびにそれらの化合物およびイオン、例えば、酸化亜鉛、酢酸銀、硝酸銀、塩化銀、ヨウ化銀およびその他多数は、細菌、ウイルスまたは真菌などの微生物の増殖を抑制しうるか、またはそれらはバイオフィルムなどのより高濃度の細菌、ウイルスまたは真菌などの微生物に対して殺菌効果を有することがある。これらの化合物および塩の多くは水溶性であるため、それらは溶液またはコーティング中に容易に入れることができ、次いで、ルアーアクセスデバイスまたは輸液ポンプ用などの医療用デバイスハウジングまたはカバーを被覆するために使用されうる。銀は、有効な抗菌金属であることで長い間知られており、現在では、NorthernNanotechnologiesToronto、Ontario、CanadaおよびPurestCollids,Inc.Westampton、NJ、U.S.A.などの企業から、ナノ粒子サイズで入手できる。他の微量作用金属および化合物も、これらの企業から入手できる。スルファニルアミドおよびセファロスポリン系などの他の材料は、それらの抵抗性でよく知られており、これには、クロルヘキシジンおよびその誘導体、エタノール、ベンジルアルコール、リソスタフィン、安息香酸類似体、リジン酵素および金属塩、バシトラシン、メチシリン、セファロスポリン、ポリミキシン、セファクロル、セファドロキシル、セファマンドールナファート、セファゾリン、セフィムcefime、セフィネタゾールcefinetazole、セフォニオイド、セフォペラゾン、セフォラニド、セフォタムcefotanme、セフォタキシム、セフォテタン、セフォキシチン、セフポドキシムプロキセチル、セフタキシジム、セフチゾミキシムceftizomxime、セフトリキスゾンceftrixzone、セフリアキソン、モキソラクタムmoxolactam、セフロキシム、セファレキシン、セファロスポリンC、セファロスポリンCナトリウム塩、セファロチン、セファロチンナトリウム塩、セファピリン、セフラジン、セフロキシムアキセチル、ジヒドラセファロギンdihydracephaloghin、モキサラクタムまたはロラカルベフマファートmafateが含まれる。MicrobanのAdditiveBである5-クロロ-2-2,4-ジクロロ-フェノキシフェノールは、別のそのような材料である。官能基以下の部分は、上記のソルバトクロミック色素および抗菌剤を結合させるための官能基をもたらすのに有効であると見出された多くの方法を論じている。官能基は、活性カルボキシル基、活性アミン基、アルデヒド基、エポキシ基またはハロゲン化アルキル基を含むことができる。次いで、所望の色素または薬剤は直接結合してよく、または所望の物質を結合させるために、中間基が使用されてよい。ナイロン、ポリカーボネートおよびポリエステル、例えばポリエチレンテレフタレートPETなどの特定のポリマーは、かかる薬剤の結合に適用することができる。これらの構造的材料は、とりわけ、輸液ポンプハウジング、透析カセット、表示スクリーンまたはモニターのハウジング、プリンタ本体、キーボード、キーパッドなどの医療用機器のためのハウジングまたは容器を作製するのに有用である。これらの構造は、微生物、バイオフィルムまたは任意の他の病原体にとって快適な環境ではないことが望ましい。抗菌処理は、以下に論じる通り処理すると、これらの表面に対してより容易に付着することができる。ナイロン表面一例では、Whatmanナイロン-6,6膜、細孔サイズ0.2μm、47mm、Whatmanカタログ番号7402-004を、WhatmanInc.FlorhamPark、NJ、USAから入手した。他のナイロンまたはポリアミド、ポリテトラフルオロエチレンPTFEまたはTeflon登録商標、ポリエステル、ポリカーボネート、セルロースおよびポリプロピレンを含む他の膜も、Whatmanから入手できる。最初に膜をジクロロメタン、アセトン、メタノールおよび水で逐次入念に洗浄した。次いで、膜を水で数回洗浄し、中性のpHを達成した。最後にそれらをメタノールで洗浄し、高減圧下で乾燥させた。次いで、膜を3MHClで45°Cにて4時間処理し、試料NM-1を得た。特定のいずれの理論によっても制限されることなく、これによって、膜表面上に多くのアミノ基がもたらされたと考えられる。未処理ナイロンの遊離アミン濃度は、6.37×10-7モル/cm2と算出されたが、酸処理後の遊離アミン濃度は、13.28×10-7モル/cm2と算出された。濃度は、BiotechBioeng.、83巻2号、168~173頁2003年に記載されているLinらの方法を使用して算出した。したがって、この処理は、表面上にあり結合に利用できる遊離アミンの濃度を2倍にするように思われた。次いで、NM-1膜を、ジメチルホルムアミドDMFに溶かしたポリN-スクシンイミジルアクリレートPNSAと接触させた。これは、溶かしたPNSAの入ったフラスコに、膜を入れることによって行った。ポリアクリルアルデヒドまたはポリアクロレインなどの、アルデヒド基を含有する他のポリマーとの処理も有効であると予想される。次いで、トリエチルアミンをフラスコに加え、これを持続的アルゴンパージ下で約6時間、回転震盪させた。次いで、処理されたナイロン膜をDMFで入念に洗浄し、ナイロンの表面上にN-スクシンイミジルカルボキシレート基を生成させ、NM-2を形成した。4,6-ジクロロ-2-[2-6-アミノ-ヘキシル-4-ピリジニオ-ビニル]フェノレートの二トリフルオロ酢酸塩をDMFに溶かし、トリフルオロ酢酸対イオンをトリエチルアミンで中和することによって変換した。前もって処理された膜を反応フラスコに加え、一晩回転震盪させた。結果として得られた膜NM-3これは、その膜の表面に4,6-ジクロロ-2-[2-6-アミノ-ヘキシル-4-ピリジニオ-ビニル]フェノレートの塩を有するを、次いでDMFで入念に洗浄した。膜の表面は、乾燥すると淡紫色であった。同表面は、イソプロピルアルコールで拭くと暗紫色に変化し、水を約30含むイソプロピルアルコールの混合物で拭くと鮭肉色に変化した。NM-3膜は、その表面に過剰のN-スクシンイミジルカルボキシレートを有していたと考えられる。この過剰さが、フェノレート位で色素を加水分解し、プロトン化し、色素を無色にしたとも考えられる。カルボキシル基を安定化し、また種々のアミンを使用することでどのような色または他の性質が生じるのかを発見するために、多くのNM-3膜を種々のアミンで処理した。NM-4からNM-9の一連の膜を、種々のアミンで処理することによって、より安定な表面を有するが、わずかだけ異なる色を有する膜を得た。特定のアミンをメタノールに溶かし、膜を反応フラスコに加え、フラスコを一晩回転震盪させた。次いで、結果として得られた膜を、アセトンで洗浄し、減圧下で乾燥させた。下記表1に、種々の使用されたアミンおよび結果として生じた性質をまとめる。これらの結果は、第一級アミン、水酸化アンモニウム、アミンNH2末端化合物およびポリマー、モルホリンならびに芳香族第一級アミンなどの、多くのアミノ化合物およびアンモニウム化合物が、結合部位をもたらすのに使用され得ることを示唆している。膜がおよそ0.2μmの細孔を有していた結果、拭かれたときに急速に色が変化し、1、2分以内に乾燥時の色に戻った。言及したように、NM-3膜はその表面上に過剰のN-スクシンイミジルカルボキシレート基を有していたと考えられる。したがって、抗菌剤であるクロルヘキシジンを適用した。クロルヘキシジンをメタノールに溶かし、膜を反応フラスコに加え、フラスコを一晩回転震盪させた。膜を、アセトンで入念に洗浄し、減圧下で乾燥させた。この膜NM-10には、その時抗菌剤および色素の両方が含まれていたと考えられる。膜を試験した。その乾燥時の色は、穏やかな紫色であり、イソプロピルアルコールIPA中で暗紫色に変化し、70IPA中で穏やかな橙色/赤色に変化した。NM-7は、追加のトリエチルアミン0.1mlを加えられ、最終pHは11~11.5であった。NM-8溶液のpHは、測定しなかった。ポリカーボネート表面2番目の一連のプラスチック表面も試験した。DE1-1DMakrofol登録商標ポリカーボネートフィルム、厚さ0.005インチ、クリア-グロス/グロスを、BayerPolymersDivision、BayerFilmsAmericasBerlin、CT、USAから入手した。フィルムを1cm角に切り、エチルエーテル中0.25Mクロロスルホン酸溶液4mlで処理した。この四角片および溶液をスクリューキャップバイアルに入れ、約5°Cに冷却し、1時間回転震盪させた。結果として得られたクロロスルホン化フィルムをエチルエーテルで入念に洗浄して、膜PC-1を得た。4,6-ジクロロ-2-[2-6-アミノ-ヘキシル-4-ピリジニオ-ビニル]フェノレート色素上のアミノ末端基は、ポリカーボネート表面に結合させたクロロスルホニル基と反応すると考えられる。色素の溶液は、10mmolをエタノールに溶かし、トリエチルアミン0.22mmolで処理することによって調製した。得られた色素溶液は、pH9.7を有していた。次いで、色素を含む回転フラスコにPC-1フィルムを加え、一晩回転震盪させ、次いで、メタノールで入念に洗浄して、フィルムPC-2を得た。乾燥フィルムは穏やかにピンクがかった/紫色を有していた。70IPAで湿らすと、それは桃色に変化した。クロロスルホン酸で4時間処理すること以外は同じ方法で処理した他のフィルムは、色変化活性をまったく有していなかった。クロロスルホニル部分は、時間が経つとより安定な実体に変換される一時的な遷移生成物であるため、色素の結合に利用できないと考えられる。他の実験では、色素結合に関して、1日から5日までの時間の変化を含めた。より長い期間処理されたフィルムはまた、非常に濃い色の表面を有した。他の溶媒中でのPCの溶解度に起因して、この実験にはエチルエーテルのみを使用した。非常に低い多孔度を有するポリカーボネートフィルムの色変化は、規則的でありかつ高い多孔度を有する膜の色変化と比べてかなり遅かった。ポリカーボネート表面をメタクリル酸またはアクリル酸で処理すると、表面にカルボキシル官能基が付加すると予想される。ポリエステル表面ポリエステル表面も入手し、試験した。例えば、MilliporeポリエチレンテレフタレートPET膜は、MilliporeCorp.Billerica、MA、USAからカタログ番号T6PN1426を入手した。これらの膜は、直径47mm、厚さ0.013mmであり、公称直径1.0μmを有する細孔を有していた。膜を3cm×3cm角に切り、スクリューキャップ瓶中の水およびアセトンの溶液に加えた。メタクリル酸7.5mmol、続いてアセトン2ml中の過酸化ベンゾイル0.090mmolを溶液に加えた。瓶を85°Cで4時間回転震盪させた。得られた膜を、熱水で続いてアセトンで数回入念に洗浄し、次いで減圧下で乾燥させて、膜PET-1を得た。特定のいずれの理論にも制限されることなく、この処理の結果、ポリメタクリル酸がPETのベンゼン環にグラフトされると考えられる。膜を試験し、メタクリル酸による処理は、50~53の重量増加をもたらした。後に続く過酸化ベンゾイルとの処理の結果、ポリエステルまたはPET表面にポリメタクリル酸が結合することも考えられる。結合の少なくともいくつかは、モノマーの性質よりもむしろポリマーの性質を有する可能性がある、すなわち、その結合は、複数のカルボキシル末端を有する少なくとも短鎖である可能性がある。ソルバトクロミック色素である4,6-ジクロロ-2-[2-6-アミノ-ヘキシル-4-ピリジニオビニル]-フェノレート色素または抗菌剤の末端アミン基は、次いで、アミド結合として、カルボキシル基と結合することができる。色素の溶液を、PET膜用に、以下の通りに調製した。二トリフルオロ酢酸塩0.25mmolをDMF10mlに溶かし、これにトリエチルアミン0.51mmolを加えた。EEDQ2-エトキシ-1-エトキシカルボニル-1,2-ジヒドロキノリンカップリング剤0.30mmolを加えた。PET-1膜をこの反応溶液に加え、一晩回転震盪させた。得られた膜を、メタノールで入念に洗浄した。この膜は、淡橙色/赤色を有していた。残留カルボキシル基は、色素のフェノレート部分をプロトン化し、色素を無色にしうると考えられる。したがって、膜を5重炭酸ナトリウム溶液で表面処理して、残存する任意のカルボキシ基をナトリウム塩に変換した。次いで、膜を水で、続いてメタノールで洗浄し、減圧下で乾燥させて、PET-2膜を得た。乾燥フィルムは橙色/赤色であった。70IPAで湿らすと、膜は淡鮭肉色になり、IPAのみで試験すると鮭肉色に変化した。さらなる実験では、色素溶液による膜の処理回数を増やすと、膜がより濃く呈色することが見出された。特定の構造のプラスチックについて先に論じた処理に加えて、他の処理を使用することもできる。例えば、ポリカーボネート材料は、それらの表面上を洗浄し、次にポリエチレンイミンまたはポリアリルイミンで処理して、ポリカーボネート/ポリエチレンイミンコンジュゲートもしくは連結基、またはポリカーボネート/ポリアリルイミンコンジュゲートもしくは連結基であると考えられるものを形成することによって表面を調製することができる。次に材料を、適切な抗菌化合物もしくはソルバトクロミック色素、またはその両方で処理する。これらの試験の結果は、いくつかの基材がソルバトクロミック色素または抗菌剤もしくは抗菌化合物の結合に適しているか、あるいは色素または抗菌物質が容易に結合するように処理され得ることを実証している。試験された特定の材料に加えて、ウレタン膜およびウレタンフォームは、ウレタン中に内在する-NHCOO-官能基に起因して、恐らくいずれの処理もせずに使用することができる。これらの結果は、シートから切り取られたものなどの、別個の小さいリングまたは膜を使用することができることを実証している。実施形態に有用な他のポリマー表面には、薄いフィルム、キャストフィルム、鋳型成形もしくは成形された部分、または例えば、ルアーアクセスデバイス、輸液ポンプまたはカテーテルなどの医療用デバイスハウジングまたはカバーなどの別の物体上への配置を目的とした薄いコーティングでさえ含まれる。アクリル膜またはコーティングは、処理することなく、少なくともReichardt色素に対して使用され得る。アクリルポリマー中のポリエステル様のRCOO-基の存在は、最初からそれらを、アミンを含む色素または抗菌物質および他の色素の結合に適したものにする。ウレタン膜またはウレタンフォームは、そのままで使用してもよく、またはそれらを色素または抗菌剤の結合にさらにもっと適したものにするために、それらを処理することができる。ポリイミドは、それらが火炎処理もしくはプラズマ処理される場合またはフォームfoamedポリイミドが使用される場合に適している可能性がある。これらの材料のいずれかの混合物、コポリマーおよび複合物が有用でありうるのと同様に、メラミン、無水マレイン酸誘導体、混合物およびコポリマーも有用でありうる。しかし、シリコーンは処理の影響を受けることが少なく、フォームシリコーンが使用されうる。例えば、シリコーンを5~10MのNaOHで数時間処理すると、Si-OHシラノール基が形成され、次いでこれは、カルボキシル基または他の官能基の結合部位を形成するために使用され得る。消毒剤のインジケータとして有用なソルバトクロミック色素消毒剤のインジケータとして有用であることが見出されたソルバトクロミック色素の合成は、本特許が優先権を主張している、米国特許出願第11/780,876号に既に開示されており、その全体が参考として援用される。この合成は、いくつかの工程で実施され、以下の化合物1をもたらした。特定のいずれの理論にも制限されることなく、ソルバトクロミック活性は、少なくともある程度は、フェノレート環とピリジン環との間の分子部分によるものと考えられている。それ故に、アクリルアミド基を水素原子で置換することは、色素のソルバトクロミック活性に悪影響を及ぼさないことが見出された。この分子、すなわち化合物2である4,6-ジクロロ-2-[2-6-アミノヘキシル-4-ピリジニオビニル]フェノレートの構造は、以下に示されており、中和後、トリフルオロ酢酸対イオンを除去したものである。ある意味で、以下の化合物2は、アクリル基を水素置換した化合物1である。参考文献に記載されているように、化合物2は、塩としての取り扱いがより容易であり、かかる塩は、HCl、HBr、HF、リン酸塩、硫酸塩であってよく、または種がカルボキシル化しない限り、他の塩であってよい。以下に示される化合物3の他の置換基複数、アミン基の窒素原子上のR1には、少なくともハロゲン、塩化物、臭化物、フッ化物、ヨウ化物およびアルキルメルカプトが含まれる。エチルメルカプトなどのアルキルメルカプト基および芳香族メルカプタンなどの屈曲しない芳香族架橋基も適している。C3~C6などの、特にC3およびC6の少なくとも短鎖のアルコキシ誘導体は適している可能性もある。アミン基とピリジン環との間のヘキシル基が十分に機能した。他の短鎖脂肪族分子例えば、イソヘキシル、ペンチル、イソペンチル、ブチル、イソブチルおよびデシルならびに他の多くのC20までのもの、すなわちC4~C20脂肪族などもまた、これらのソルバトクロミック色素に使用されてもよい。脂肪族種は必要であるとも考えられる。ソルバトクロミック色素として良好に機能する他の分子には、ピリジン環とベンゼン環との間のエテン基を、ブタジエン-C=C-C=C-またはヘキサトリエン-C=C-C=C-C=C-の共役二重結合で置換したものが含まれる。他の実施形態は、以下に示す構造3のベンゼン環の置換物を含むことができる。R4、R6における塩化物の一方または両方が、ヨウ化物、臭化物またはフッ化物に置換されてよい。7位のO-基は、代わりに塩化物の間の5位に置かれることがありうる。硝酸塩、-NO2、メトキシ、エトキシなどのアルコキシも、ソルバトクロミック色素をもたらす可能性がありうる。ベンゼン環の置換物の多くは、容易に入手できることに留意されたい。例えば、3、5位にハロゲン原子を有するいくつかのサリチルアルデヒド化合物は、Sigma-AldrichSt.Louis、Missouri、USAなどの製造品から容易に入手できる。サリチルアルデヒド分子が、そのアルデヒド官能基で構造5におけるピリジン環と反応すると、サリチルアルデヒド分子における3、5位が、形成されたフェノール/フェノレート生成物における4、6位になる。言うまでもなく、R1は、アミンまたはアクリルアミドであってよく、R2は、C4~C20脂肪族であり、R3は、エテン、ブタジエンまたはヘキサトリエンであり、R4およびR6は、以上に論じた通りであり、R5は水素およびO-のうちの一方であってよく、R7は水素およびO-のうちの他方であってよい。ルアーアクセスデバイスLADハウジングまたは他の医療用デバイスハウジングもしくはカバーに適用されうるコーティング、好ましくは透過性コーティング中に、色素を組み込むことは可能である。LADハウジングは、典型的にはポリカーボネートPCから作製されるが、アクリル例えば、PMMA、アクリロニトリルブタジエンスチレンABS、メチルアクリロニトリルブタジエンスチレンMABS、ポリプロピレンPP、環状オレフィンコポリマーCOC、ポリウレタンPU、ポリ塩化ビニルPVCおよびナイロン、ならびにポリエチレンテレフタレートPETを含むポリエステルなどの、エラストマーおよび他のプラスチックからも作製することができる。エポキシ、ポリエステルおよびアクリルを含む上記のプラスチックにしっかりと付着する多くのコーティングが存在する。医療用デバイスの一例として、血管アクセスデバイスが図1に見られる。ルアーアクセスデバイス10は、ハウジング12、雄ルアーコネクタスレッド14、縁16およびセプタム18を含む。縁16は多孔性であり、拭取りによって接近可能な色素を含み、この色素は点々の付いた表面16aとして示されている。縁16および縁表面16aは、抗菌化合物および色素が外表面16aに結合するように処理されている。図2は、ハウジング22および多孔性表面層24を有する医療用デバイス20を示す。細孔は、表面層24中の狭い通路25として示されている。多孔性表面層は、有効量の色素26を約0.1から約1.0重量含むことができ、少量の抗菌化合物または微量作用化合物28も含むことができる。化合物を多孔性にするには多くの方法があり、例えば、知られている細孔サイズおよび密度を有する膜を購入することによる方法、よく知られているTIPS熱転移相分離法に溶媒を適用することによる方法または表面に表面小割れまたは表面深割れを生じさせることによる方法などである。調整された細孔サイズを有するポリカーボネート膜は、OsmonicsCorp.Minnetonka、MN、U.S.A.から購入することができ、ポリエチレン膜は、DSMSolutechEindhoven、TheNetherlandsから購入することができる。細孔サイズは、1μm未満、好ましくは0.2μm未満から変化させてよい。この小さい細孔サイズおよびより小さい細孔サイズは、抗菌拭取り溶液への透過性を可能にするのに十分であるが、直径0.2μmを超える傾向がある多くの微生物による接近を防ぐのに十分大きい。これらの技術の多くは、それらのすべてが参考として以前に組み込まれた上記関連特許出願に記載されている。また、色素または抗菌化合物を、デバイスのためのカバーまたはハウジングの内部およびそれらの上に組み込むことが可能である。例えば、図3は、本発明の譲受人に譲渡され、その全体が参考として本明細書に援用される米国特許第7,018,361号に記載の通り、輸液ポンプ30を図示している。輸液ポンプ30は、ハウジング32、小型キーパッド矢印に留意を有するコントロールパネル34、アウトプットスクリーン36およびハンドル40を含む。図3には、コントロールパネル34およびスクリーン36を実質的にカバーする、薄い透明の外側カバー38が図示されている。また、輸液ポンプ30の表面のより広範な領域をカバーする、第2の透明カバー42が図示されている。カバー42は、コントロールインプットノブ44およびスイッチ46もカバーする。カバー42は、ポンプ上面の左側42aおよび右側42bと、狭小な接続部分42cをカバーする。回転スイッチ48のために、別個のフィルムまたはカバーを使用することができる。本願では、1人または複数のユーザーは、例えば輸液ポンプを移動または配置するときに、ハンドル40、コントロールパネル34、ノブ44、スイッチ46および回転スイッチ48、ならびにハウジング32それ自体などの、ユーザーが接触することになる外部の特徴または表面に自然に触れる傾向があり、それらを汚染する可能性があることに留意されたい。したがって、これらの特徴は、抗菌プラスチックまたはエラストマーフィルムでカバーされるべき特徴である。あるいは、これらの特徴自体が、抗菌処理またはコーティングを有するポリマー材料から作製されるべきである。輸液ポンプでは、2人以上の操作者、看護師または患者が、そのハウジング30、コントロールパネル/キーパッド34またはスクリーン36に接触しうるので、カバー38は薄く、容易に取り外して取り替えられる。カバー42も薄く、容易に取り替えられる。取り外し可能な抗菌カバーは、患者間の感染症の一因、または病原菌もしくは他の微生物の移動の少なくとも1つの原因を除去することになる。下記の通り、ポリマー製ハウジング、その表面または取り外し可能なカバーは、プラスチック材料またはエラストマー材料から作製することができる。ハウジング、その表面またはカバーは、下記の通り、抗菌化合物の表面コーティングを組み込むことができる。デバイスを、やはり下記の通り調製して、その表面上に抗菌剤を固定することができる。このことにより、ポリマー本体内部というよりも、微生物に遭遇する可能性が最も高い表面上に、抗菌化合物が維持される。カバー42は、ポンプの表面に自然に固着する、安価な透明ポリマーから作製される。かかるポリマーは、ポリエチレン、ポリプロピレンおよびPVCの薄いフィルムを含む。シリコーン、ポリウレタンおよびニトリルなどの不透明なエラストマーも、かかる適用に有用である。ポリマーは、病院または他のケアセンターに移された後などの一定期間後に処分されるので、滅菌可能である必要はない。あるいは、ポリマーは、ユーザーの使用ごとなど、ある間隔の後に交換することもできる。先に論じた通り、ハウジング32は、その適用に適した構造的および医学的に許容されるプラスチックから作製される。これらの構造的材料には、ナイロン、ポリカーボネート、PETおよび抗菌処理またはコーティングを受容可能な多くの他の材料が含まれる。他の実施形態は、本発明の譲受人に譲渡されている、関連出願MEDICALFLUIDACCESSDEVICEWITHANTITICINDICATOR、代理人整理番号SMMDD-6828CIP2、米国特許出願第11/780,917号に記載されており、その内容全体が参考として本明細書に援用される。表面16aは、多孔性または透過性であり、ポリマーこのポリマーから表面が作製されるは、約1.25から約1.6までの屈折率を有することが好ましい。透過性表面は、一般に不透明であり、少量の色素を組み込むことができる。約0.1から約1までなどの量の色素は、表面に色を与えるか、または表面を淡色もしくは微色で半透明にするのに有効である。表面は多孔性であるため、IPAまたは70IPA/30水溶液などの拭取り消毒disinfecting溶液または消毒antiseptic液は、表面を透過する。消毒溶液は、クロルヘキシジンなどの抗菌化合物を含有することもできる。拭取り溶液の屈折率約1.34が、ポリマーこのポリマーから多孔性表面が作製されるの屈折率に一致するかまたは近い場合、その表面は、色素が存在しない場合は透明になる。色素が存在する場合、色素は、第1のpHから、拭取り溶液のpHである第2の異なるpHへと状態を変化させるにつれて、表面は変色する。IPAおよび水は最も一般的であるが、これら以外の溶液または拭取り化合物を使用することができる。例えば、エタノールは屈折率1.36を有する。拭取り溶液にクロルヘキシジンなどを加えることも屈折率を変化させるので、不透明から透明へと変化させようと、またはある色から別の色へと変化させようと、視覚的に明瞭な外観の変化を保証するために、ユーザーが拭取り溶液を調整することが可能である。テトラゾリウム塩これらの抗菌化合物に加えて、テトラゾリウム化合物およびそれらの塩などのそれらの誘導体は、特に、医療用デバイスの表面、ならびにそれらのハウジングおよびカバー上に使用することができる。これらの化合物は、最初は無色であるが、生菌に接触するとその細菌に入り込み、酵素デヒドロゲナーゼによって、変色ホルマザンに変換される。色の変化は、微生物の検出に使用される。テトラゾリウム環上の置換基の構造に応じて、ホルマザンは、赤色、青色、紫色、褐色または蛍光でありうる。これらの化合物は、カルボキシル基-COOH、またはアミノ基-NH2などの、ポリマー表面に結合するのに適した官能基をしばしば有するか、または含むように修飾されうる。一実施形態では、テトラゾリウム塩は、以下に示す一般構造の化合物4を有する式中、R2、R3およびR5は、独立に、置換フェニル基、4,5-ジメチルチアゾリル基またはシアノ基を表す。テトラゾリウム塩は、長鎖を担持するように修飾され得るか、または前述のアミノ基もしくはカルボキシル基などの活性官能基でテザー末端化され得るので、その構造は、ナイロン、ポリカーボネートまたはポリエステルPET表面について前述した通り、医療用デバイスの表面に化合物を固定するために使用される。例えばテトラゾリウム塩は、反応して、TTC、MTTまたはCTC誘導体を形成することができる。TTCは、2,3,5-トリフェニル-テトラゾリウムクロリドである。MTTは、3-4,5-ジメチルチアゾール-2-イル-2,5-ジフェニル-テトラゾリウムブロミドである。CTCは、5-シアノ-2,3-ジトリルテトラゾリウムである。これらの構造の例を、それぞれ構造5、6および7として以下に図示する式中、n≧0であり、X=Cl-、Br-、I-である。当業者には容易に理解される通り、構造5およびその誘導体は、一般に赤色色素のホルマザンとして公知である。構造6およびその誘導体は、濃青色ホルマザンとして、構造7およびその誘導体は、赤色蛍光ホルマザンとして公知である。ホルマザンは、少なくとも水不溶性ホルマザンが結晶化し、細菌内またはバイオフィルムなどのバイオマス内に蓄積する場合には、本質的に抗菌性である。ホルマザンは、細胞オルガネラの結晶化誘発性死滅COCIDを誘発するので、微生物に対して殺菌作用があると考えられる。これらの構造は、以下の合成スキームに従って達成される。ホルマザンは、適切なジアゾリウムクロリドdと、アルデヒドaおよびヒドラジンbの縮合によって得られるフェニルヒドラゾンcとを縮合することによって調製される。ホルマザンの酸化によって、テトラゾリウム塩が生成される。アリールアルデヒドa、アリールヒドラジンbおよびジアゾリウム塩dは、市販されている。テトラゾリウムのX塩化物、臭化物またはヨウ化物塩は、水溶性/溶媒可溶性であり、アミノアルキルテザーtetherを使用するアミド結合を介して、ポリマー製ハウジングまたはカバーに結合することができる。ソルバトクロミック色素上記の色素、Reichardt色素である4,6-ジクロロ-2-[2-6-アクリルアミド-ヘキシル-4-ピリジニオビニル]フェノレートおよび4,6-ジクロロ-2-[2-6-アミノ-ヘキシル-4-ピリジニオビニル]フェノレートは、これらの用途に使用されうる有用なソルバトクロミック色素の多くの例のうちのほんのわずかである。使用することができる他の多くのソルバトクロミック色素が存在する。上に言及されているように、必要とされる主なものは、例えばIPAで拭かれると色を可逆的に変化させる能力である。特定のいずれの理論にも制限されることなく、1つ、2つまたは3つであろうとその間にある二重結合を伴う、ピリジン環とベンゼン環との間の共役が、新規の構造におけるソルバトクロミック活性を説明していると考えられる。これらの構造上の特徴はメロシアニン色素に存在するので、これらの色素の多くはまた、上記のアクリルのようにコーティング中に組み込まれるかまたは表面処理の一部として使用されるかどうかに関わらず、拭取り用のインジケータとして有効であると考えられる。言うまでもなく、メロシアニン色素は、典型的には、置換されたベンゼン環よりはむしろフェノキシド環を有する。フェノキシド環は芳香族供与体として機能し、ピリジン環またはピリジニウム環は受容体として機能する。言うまでもなく、新規の構造において、ベンゼン環は供与体であり、ピリジン環は受容体である。したがって、共役したピリジニウム-フェノキシド環ピリジン-ベンゼン構造との共鳴を有するを有するメロシアニン色素である下記化合物8も適していると考えられ、式中、nは、0を含む整数であり、Rは、アルキル基またはアリール基である。例として、1-メチル-4-4’-ヒドロキシブチルピリジニウムベタイン、およびBrookerメロシアニン色素である4’-ヒドロキシ-1-メチルスチルバゾリウムmethylstilbaxoliumベタインが含まれる。これまでに知られている豊富な色素などの他のソルバトクロミック色素も使用することができ、これについては、通常環境からわずかに酸性の環境への小さな変化例えば、IPAのpH範囲6~7などが色変化をもたらす。下記表に、これらのうちのいくつかの色素およびそれらの前後の色を掲載する。コーティングまたはLADハウジング材料の前環境は、例えば、それを塩基性にすることによって、コーティング形成中の簡単な調整によって、表面を処理する方法によって、または色素を結合するのに使用される種によって、などで変化しうることに留意されたい。ソルバトクロミック色素のわずかな例を下記表2に示す。これらのおよび他の多くのソルバトクロミック色素およびメロシアニン色素は、本出願による用途に使用することができる。他のソルバトクロミック色素には、ピレン、4-ジシアンメチレン-2-メチル-6-p-ジメチルアミノスチリル-4H-ピラン;6-プロピオニル-2-ジメチルアミノナフタレン;9-ジエチルアミノ-5H-ベンゾ[a]フェノキサジン-5-オン;フェノールブルー;スチルバゾリウム色素;クマリン色素;ケトシアニン色素、Reichardt色素;チモールブルー、コンゴレッド、メチルオレンジ、ブロモクレゾールグリーン、メチルレッド、ブロモクレゾールパープル、ブロモチモールブルー、クレゾールレッド、フェノールフタレイン、セミナフトフルオレセインSNAFL色素、セミナフタローダフルオールSNARF色素、8-ヒドロキシピレン-1,3,6-トリスルホン酸、フルオレセインおよびその誘導体、オレゴングリーンならびにローダミン色素、スチリル色素、シアニン色素を含む、多くがレーザー色素として使用されている種々の色素および多種多様の他の色素が含まれるが、これらに限定されない。さらに他のソルバトクロミック色素には、インジゴ、4-ジシアンメチレン-2-メチル-6-p-ジメチルアミノスチリル-4H-ピランDCM;6-プロピオニル-2-ジメチルアミノナフタレンPRODAN;9-ジエチルアミノ-5H-ベンゾ[a]フェノキサジン-5-オンナイルレッド;4-ジシアノビニルジュロリジンDCVJ;フェノールブルー;スチルバゾリウム色素;クマリン色素;ケトシアニン色素;N,N-ジメチル-4-ニトロアニリンNDMNAおよびN-メチル-2-ニトロアニリンNM2NA;ナイルブルー;1-アニリノナフタレン-8-スルホン酸1,8-ANSならびにダポキシルブチルスルホンアミドDBSおよび他のダポキシル類似体を含むことができる。本開示に使用することができる他の適した色素には、4-[2-N-置換-1,4-ヒドロピリジン-4-イリジンエチリデン]シクロヘキサ-2,5-ジ-エン-1-オン、レッドピラゾロン色素、アゾメチン色素、インドアニリン色素およびこれらの混合物が含まれるが、これらに限定されない。他のメロシアニン色素は、含むがこれらに限定されない。メロシアニン色素例えば、モノメロシアニン、ジメロシアニンおよびトリメロシアニンは、本開示に用いることができるある種類のソルバトクロミック色素の一例である。メロシアニン540などのメロシアニン色素は、ColourandConstitutionofOrganicMoleculesAcademicPress、London1976年に論じられているような、Griffithの供与体-単一受容体色原体分類に含まれる。より具体的には、メロシアニン色素は、偶数のメチン炭素を有する共役鎖によって分離された塩基性核および酸性核を有する。そのような色素は、電子受容体部分として働くカルボニル基を有する。電子受容体は、ヒドロキシル基またはアミノ基などの電子供与基と共役する。メロシアニン色素は、環状または非環状例えば、ビニルアロゴウスvinyl-alogousアミドの環状メロシアニン色素であってよい。例えば、環状メロシアニン色素は、一般的に、上記化合物8に関連する化合物9の以下の構造を有する。式中、nは、0を含む整数であり、Rは、アルキル基またはアリール基である。化合物8および9の一般構造によって上で示されたように、メロシアニン色素は、典型的には、電荷分離したすなわち双性イオンの共鳴形を有する。双性イオン色素は、正電荷および負電荷の両方を含むものであり、正味中性であるが、高度に荷電されている。理論によって限定されることを意図せず、双性イオン形は、色素の基底状態に著しく寄与すると考えられている。したがって、そのような色素によって生成される色は、色素の基底状態と励起状態との間の分子の極性差によって決まる。励起状態に比べて極性が高い基底状態を有するメロシアニン色素の特定例の1つは、化合物8および9として上述されている。電荷分離した左側の極限構造8は、基底状態に主に寄与するものである一方、右側の極限構造9は、第1励起状態に主に寄与するものである。適したメロシアニン色素のさらに他の例は、下記構造10~20として以下に記述する。式中、Rは、メチル、アルキル、アリール、フェニルなどの基である。下記構造10~20を参照のこと。色素および抗菌化合物に加えて、本明細書に論じられている調製物は、アミノアルキル基を含む他の化合物または物質を所望の表面に結合させるために使用することができる。これらの種類の化合物の例には、アミノアルキル基を含むポリエチレングリコールPEG、抗菌ペプチドを含むペプチド、タンパク質、第VIII因子、アミノアルキル基を含む、ヘパリン、キトサン、ヒアルロン酸誘導体などの多糖およびアミノアルキル基を含むコンドロイチン硫酸誘導体が含まれる。タンパク質の一例はアルブミンであり、ペプチドの例はポリミキシンである。これらの化合物が共通して有する1つのものは、色素である4,6-ジクロロ-2-[2-6-アミノヘキシル-4-ピリジニオビニル]フェノレートにおいて、上で論じたアミノアルキル基などのアミノアルキル基である。表面調製についての上記論考によると、アルキルアミノ基を含む色素および抗菌化合物を結合させるために使用される同調製物は、これらの追加の化合物に適している。アミノアルキル基は、N-スクシンイミジルカルボキシレート基に結合する。これらの基を処理するための1つの技術は、表面を洗浄すること、続いて高温にて酸で処理すること、次いで表面をポリN-スクシンイミジルアクリレートPNSAと接触させることである。このことが、ナイロン表面上に、アミノアルキル基に結合するのに適したカルボキシレート基を生じさせると考えられる。他の方法も記載されている。ポリカーボネート表面については、クロロスルホン酸で処理し、続いて洗浄することが、クロロスルホニル基を生じさせると考えられる。これらはアミノアルキル基による結合に適している。PET表面の上記処理は、表面へのカルボキシル基の結合をもたらすと考えられ、これらをアミノアルキル基の結合に適したものにしている。したがって、上記のようなポリマー表面も、ペプチド、タンパク質、第VIII因子または他の抗凝固因子、多糖、ポリミキシン、ヒアルロン酸、ヘパリン、キトサン、コンドロイチン硫酸およびこれらの各誘導体の結合に使用することができる。本開示の態様本明細書に記載の主題の態様は、単独でも、または本明細書に記載の1つもしくは複数の他の態様との組合せにおいても有用となりうる。先の説明を制限するものではないが、本開示の第1の態様では、医療用デバイスのためのカバーまたはハウジングを提供するための方法は、多孔性表面を必要に応じて含むポリマーから作製した医療用デバイスカバーまたはハウジングを提供することと、カバーまたはハウジングの表面を複数の官能基で処理することと、官能基に連結基を結合させることと、官能基または連結基に抗菌剤を結合させることとを含む。第1の態様と組み合わせて使用することができる本開示の第2の態様によれば、本方法は、官能基または連結基に有効量のソルバトクロミック色素またはテトラゾリウム塩を結合させることをさらに含む。先の態様の任意の1つまたは複数と組み合わせて使用することができる本開示の第3の態様によれば、表面上の官能基は、表面を酸と反応させ、洗浄し、乾燥させることによって、または非熱的プラズマ放電加工することによってもたらされる。先の態様の任意の1つまたは複数と組み合わせて使用することができる本開示の第4の態様によれば、連結基は、ポリN-スクシンイミジルアクリレートPNSA、ポリエチレンイミン、ポリアリルイミン、またはアルデヒド官能基、エポキシド官能基もしくはハロゲノアルキル基を有するポリマーによってもたらされる。先の態様の任意の1つまたは複数と組み合わせて使用することができる本開示の第5の態様によれば、本方法は、表面を遮蔽することと、抗菌剤を表面上の所望の位置に向けることとをさらに含む。先の態様の任意の1つまたは複数と組み合わせて使用することができる本開示の第6の態様によれば、本方法は、表面または多孔性表面を消毒溶液で拭くと、その表面の色または外観が可逆的に変化することをさらに含む。第6の態様と組み合わせた先の態様の任意の1つまたは複数と共に使用することができる本開示の第7の態様によれば、本方法は、消毒溶液を蒸発させると、表面または多孔性表面の色または外観が、拭く前に存在していた色または外観に戻ることをさらに含む。先の態様の任意の1つまたは複数と組み合わせて使用することができる本開示の第8の態様によれば、カバーは、取り外し可能な膜またはフィルムである。先の態様の任意の1つまたは複数と組み合わせて使用することができる本開示の第9の態様によれば、カバーまたはハウジングは、約1.25から約1.6までの屈折率を有するポリマーから作製される。先の態様の任意の1つまたは複数と組み合わせて使用することができる本開示の第10の態様によれば、本方法は、ヘパリン、タンパク質、キトサン、第VIII因子または他の抗凝固因子、多糖、ペプチド、ポリミキシン、ヒアルロン酸、コンドロイチン硫酸およびこれらの各誘導体からなる群から選択される有効量のアルキル-アミノ含有化合物を結合させることをさらに含む。先の態様の任意の1つまたは複数と組み合わせて使用することができる本開示の第11の態様によれば、医療用デバイスの処理方法は、医療用デバイスのためのポリマー製カバーまたはポリマー製ハウジングの表面または多孔性表面を、強酸またはプラズマ放電で処理して、表面上に複数の官能基をもたらすことと、ポリN-スクシンイミジルアクリレートPNSA、ポリエチレンイミン、ポリアリルイミンおよびアルデヒド官能基を有するポリマーからなる群から選択される連結剤と、官能基とを反応させて結合部位を形成することと、ソルバトクロミック色素、抗菌剤またはアルキル-アミノ含有化合物を結合部位に結合させることとを含む。第11の態様と組み合わせた先の態様の任意の1つまたは複数と共に使用することができる本開示の第12の態様によれば、アルキル-アミノ含有化合物は、ペプチド、タンパク質、第VIII因子または他の抗凝固因子、多糖、ポリミキシン、ヒアルロン酸、ヘパリン、キトサンおよびこれらの各誘導体からなる群から選択される。第11の態様と組み合わせた先の態様の任意の1つまたは複数と共に使用することができる本開示の第13の態様によれば、ポリマー製カバーまたはハウジングは、約1.25から約1.6までの屈折率を有する。第11の態様と組み合わせた先の態様の任意の1つまたは複数と共に使用することができる本開示の第14の態様によれば、本方法は、表面または多孔性表面を処理してアミン官能基を生じさせることをさらに含む。第11の態様と組み合わせた先の態様の任意の1つまたは複数と共に使用することができる本開示の第15の態様によれば、ソルバトクロミック色素は、4,6-ジクロロ-2-[2-6-アミノヘキシル-4-ピリジニオ-ビニル]フェノレートおよび誘導体、Reichardt色素、その塩および誘導体、メロシアニン色素およびそれらの誘導体、ならびにテトラゾリウム化合物およびそれらの誘導体からなる群から選択される。第11の態様と組み合わせた先の態様の任意の1つまたは複数と共に使用することができる本開示の第16の態様によれば、本方法は、未反応のカルボキシル結合部位を塩に変換することによって、表面または多孔性表面を安定化することをさらに含む。第11の態様と組み合わせた先の態様の任意の1つまたは複数と共に使用することができる本開示の第17の態様によれば、表面または多孔性表面は、医療用デバイスに結合するための膜またはコーティングを含む。第11の態様と組み合わせた先の態様の任意の1つまたは複数と共に使用することができる本開示の第18の態様によれば、ナイロン表面を強酸で処理してアミノ結合部位を生じさせ、ポリカーボネート表面をクロロスルホン酸で処理してスルホニルクロリド結合部位を生じさせ、ポリエステル表面またはポリカーボネート表面をアクリル酸またはメタクリル酸で処理してカルボキシ結合部位を生じさせる。本開示の第19の態様では、ポリマー製カバーまたはハウジングは、医療用デバイスのためのカバーまたはハウジングの形態のポリマーと、そのポリマーの少なくとも1つの外表面上の複数の結合部位と、必要に応じて、結合部位に結合した複数の官能基と、結合部位または官能基に結合した抗菌化合物およびソルバトクロミック色素の少なくとも1つとを含み、外表面が消毒溶液で拭かれると、外表面は第1の外観から第2の外観に可逆的に変化するように構成されている。第19の態様と組み合わせて使用することができる本開示の第20の態様によれば、ポリマー表面は、多孔性であり、約1.25から約1.6までの屈折率を有するポリマーから作製される。第19または第20の態様と組み合わせて使用することができる本開示の第21の態様によれば、ポリマーは、別個の膜、フォーム物品、薄いフィルム、鋳造物、鋳型成形物またはコーティングである。第19の態様から第21の態様のいずれか1つと組み合わせて使用することができる本開示の第22の態様によれば、抗菌化合物は、クロルヘキシジン、その塩および誘導体、アミノアルキル基を担持する抗菌剤、クロロキシフェノール、トリクロサン、トリクロカルバンおよび誘導体、キトサンおよびキトサン誘導体、ならびに第四級アンモニウム化合物からなる群から選択される有効量の化合物を含む。第19の態様から第22の態様のいずれか1つと組み合わせて使用することができる本開示の第23の態様によれば、ポリマー製カバーまたはハウジングは、有効量の微量作用化合物または抗菌化合物をさらに含む。第19の態様から第23の態様のいずれか1つと組み合わせて使用することができる本開示の第24の態様によれば、医療用デバイスは、医療用デバイスのための多孔性ポリマー表面またはカバーと、ポリマー表面上の複数の結合部位と、必要に応じて、結合部位に結合した複数の官能基と、結合部位または官能基に結合したソルバトクロミック色素とであって、多孔性ポリマー表面が消毒溶液で拭かれると、多孔性ポリマー表面は第1の外観から第2の外観に可逆的に変化するように構成されている、ソルバトクロミック色素と、必要に応じて、結合部位または官能基に結合した抗菌化合物であって、ポリマー表面上の微生物に対して殺菌作用があるかまたは微生物の増殖に抵抗するように作られている抗菌化合物とを含む。第24の態様と組み合わせた第19の態様から第23の態様のいずれか1つと共に使用することができる本開示の第25の態様によれば、医療用デバイスの表面またはカバーは、カテーテル、薬物バイアル用スパイク、コネクタ、血管アクセスデバイス、ルアーアクセスデバイス、アクセスポート、医薬品ポート、ピグテールコネクタ、人工装具、内視鏡、気管支鏡、聴診器、輸液ポンプ、キーパッド、タッチスクリーンおよびハンドルのためのカバーからなる群から選択される。第24の態様と組み合わせた第19の態様から第23の態様のいずれか1つと共に使用することができる本開示の第26の態様によれば、多孔性ポリマー表面は、約1.25から約1.6までの屈折率を有する。第24の態様と組み合わせた第19の態様から第23の態様のいずれか1つと共に使用することができる本開示の第27の態様によれば、ソルバトクロミック色素は、4,6-ジクロロ-2-[2-6-アミノヘキシル-4-ピリジニオ-ビニル]フェノレートおよび誘導体、Reichardt色素、その塩および誘導体、メロシアニン色素およびそれらの誘導体、ならびにテトラゾリウム化合物およびそれらの誘導体からなる群から選択される。第24の態様と組み合わせた第19の態様から第23の態様のいずれか1つと共に使用することができる本開示の第28の態様によれば、ポリマーは、エラストマー、アクリル、COC、ナイロン、メタクリル、ポリカーボネート、ABS、ポリウレタン、ポリエステルおよびビニルエステルからなる群から選択される。第24の態様と組み合わせた第19の態様から第23の態様のいずれか1つと共に使用することができる本開示の第29の態様によれば、結合部位は、カルボキシル基、アミン基およびアミド基の少なくとも1つを含む。第24の態様と組み合わせた第19の態様から第23の態様のいずれか1つと共に使用することができる本開示の第30の態様によれば、ポリマーは、シートから切り取られた別個の膜、フォーム物品、フィルム、鋳造物、鋳型成形物またはコーティングを含む。第24の態様と組み合わせた第19の態様から第23の態様のいずれか1つと共に使用することができる本開示の第31の態様によれば、抗菌化合物は、クロルヘキシジン、その塩および誘導体、アミノアルキル基を担持する抗菌剤、クロロキシフェノール、トリクロサン、ならびにトリクロカルバンおよび誘導体、キトサンおよびキトサン誘導体、ならびに第四級アンモニウム化合物からなる群から選択される有効量の化合物を含む。第24の態様と組み合わせた第19の態様から第23の態様のいずれか1つと共に使用することができる本開示の第32の態様によれば、表面は、有効量の微量作用材料または抗菌材料をさらに含む。第19の態様から第32の態様のいずれか1つと共に使用することができる本開示の第33の態様によれば、医療用デバイスは、ポリマーから作製された医療用デバイスのためのカバーまたはハウジングと、カバーまたはハウジングの表面上の複数の結合部位と、必要に応じて、結合部位に結合した複数の官能基と、結合部位または官能基に結合したソルバトクロミック色素であって、多孔性ポリマー表面が消毒溶液で拭かれると、多孔性ポリマー表面は第1の外観から第2の外観に可逆的に変化するように構成されている、ソルバトクロミック色素と、結合部位に対するアミノ-アルキル含有化合物とを含み、上記アミノ-アルキル含有化合物は、ペプチド、タンパク質、第VIII因子または他の抗凝固因子、多糖、ポリミキシン、ヒアルロン酸、ヘパリン、コンドロイチン硫酸、キトサンおよびこれらの各誘導体からなる群から選択される。第33の態様と組み合わせた第19の態様から第32の態様のいずれか1つと共に使用することができる本開示の第34の態様によれば、医療用デバイスは、結合部位または官能基に結合した抗菌化合物をさらに含み、抗菌化合物は、デバイスの表面上の微生物に対して殺菌作用があるかまたは微生物の増殖に抵抗するように作られている。第33の態様と組み合わせた第19の態様から第32の態様のいずれか1つと共に使用することができる本開示の第34の態様によれば、医療用デバイスは、カテーテル、薬物バイアル用スパイク、コネクタ、血管アクセスデバイス、ルアーアクセスデバイス、アクセスポート、医薬品ポート、ピグテールコネクタ、人工装具、内視鏡、気管支鏡、聴診器、輸液ポンプ、キーパッド、タッチスクリーンおよびハンドルからなる群から選択される。本明細書に記載されている現在好ましい実施形態に対して、種々の変更および改変が当業者には明らかであることを理解されるべきである。そのような変更および改変は、本主題の精神および範囲から逸脱することなく、かつその意図された利点を損なうことなく行われうる。したがって、そのような変更および改変は、添付の特許請求の範囲に包含されることが意図される。項目1医療用デバイスのためのカバーまたはハウジングを提供するための方法であって、多孔性表面を必要に応じて含むポリマーから作製された医療用デバイスカバーまたはハウジングを提供する工程と、前記カバーまたはハウジングの表面を複数の官能基で処理する工程と、前記官能基に連結基を結合させる工程と、前記官能基または前記連結基に抗菌剤を結合させる工程とを含む方法。項目2前記官能基または前記連結基に有効量のソルバトクロミック色素またはテトラゾリウム塩を結合させる工程をさらに含む、項目1に記載の方法。項目3前記表面上の前記官能基が、前記表面を酸と反応させ、洗浄し、乾燥させることによって、または非熱的プラズマ放電加工することによってもたらされる、項目1に記載の方法。項目4前記連結基が、ポリN-スクシンイミジルアクリレートPNSA、ポリエチレンイミン、ポリアリルイミン、またはアルデヒド官能基、エポキシド官能基もしくはハロゲノアルキル基を有するポリマーによってもたらされる、項目1に記載の方法。項目5前記表面を遮蔽する工程と、前記抗菌剤を前記表面上の所望の位置に向ける工程とをさらに含む、項目1に記載の方法。項目6前記表面または前記多孔性表面を消毒溶液で拭くと、前記表面の色または外観が可逆的に変化する工程をさらに含む、項目1に記載の方法。項目7前記消毒溶液を蒸発させると、前記表面または前記多孔性表面の前記色または前記外観が、拭く前に存在した色または外観に戻る工程をさらに含む、項目6に記載の方法。項目8前記カバーが、取り外し可能な膜またはフィルムである、項目1に記載の方法。項目9前記カバーまたはハウジングが、約1.25から約1.6までの屈折率を有するポリマーから作製される、項目1に記載の方法。項目10ヘパリン、タンパク質、キトサン、第VIII因子または他の抗凝固因子、多糖、ペプチド、ポリミキシン、ヒアルロン酸、コンドロイチン硫酸およびこれらの各誘導体からなる群から選択される有効量のアルキル-アミノ含有化合物を結合させる工程をさらに含む、項目1に記載の方法。項目11医療用デバイスを処理する方法であって、医療用デバイスのためのポリマー製カバーまたはポリマー製ハウジングの表面または多孔性表面を、強酸またはプラズマ放電で処理して、前記表面上に複数の官能基をもたらす工程と、ポリN-スクシンイミジルアクリレートPNSA、ポリエチレンイミン、ポリアリルイミンおよびアルデヒド官能基を有するポリマーからなる群から選択される連結剤と前記官能基とを反応させて結合部位を形成する工程と、ソルバトクロミック色素、抗菌剤またはアルキル-アミノ含有化合物を前記結合部位に結合させる工程とを含む方法。項目12前記アルキル-アミノ含有化合物が、ペプチド、タンパク質、第VIII因子または他の抗凝固因子、多糖、ポリミキシン、ヒアルロン酸、ヘパリン、キトサンおよびこれらの各誘導体からなる群から選択される、項目11に記載の方法。項目13前記ポリマー製カバーまたはハウジングが、約1.25から約1.6までの屈折率を有する、項目11に記載の方法。項目14前記表面または多孔性表面を処理して、アミン官能基を生じさせる工程をさらに含む、項目11に記載の方法。項目15前記ソルバトクロミック色素が、4,6-ジクロロ-2-[2-6-アミノヘキシル-4-ピリジニオ-ビニル]フェノレートおよび誘導体、Reichardt色素、その塩および誘導体、メロシアニン色素およびそれらの誘導体ならびにテトラゾリウム化合物およびそれらの誘導体からなる群から選択される、項目11に記載の方法。項目16未反応のカルボキシル結合部位を塩に変換することによって、前記表面または多孔性表面を安定化する工程をさらに含む、項目11に記載の方法。項目17前記表面または多孔性表面が、前記医療用デバイスに結合するための膜またはコーティングを含む、項目11に記載の方法。項目18ナイロン表面を強酸で処理してアミノ結合部位を生じさせ、ポリカーボネート表面をクロロスルホン酸で処理してスルホニルクロリド結合部位を生じさせ、ポリエステル表面またはポリカーボネート表面をアクリル酸またはメタクリル酸で処理してカルボキシル結合部位を生じさせる、項目11に記載の方法。項目19医療用デバイスのためのカバーまたはハウジングの形態のポリマーと、前記ポリマーの少なくとも1つの外表面上の複数の結合部位と、必要に応じて、前記結合部位に結合した複数の官能基と、前記結合部位または前記官能基に結合した抗菌化合物およびソルバトクロミック色素の少なくとも1つとを含み、前記外表面が、消毒溶液で拭かれると、第1の外観から第2の外観に可逆的に変化するように構成されている、ポリマー製カバーまたはハウジング。項目20前記ポリマー表面が多孔性であり、約1.25から約1.6までの屈折率を有するポリマーから作製される、項目19に記載の医療用デバイス。項目21前記ポリマーが、別個の膜、フォーム物品、薄いフィルム、鋳造物、鋳型成形物またはコーティングである、項目19に記載の医療用デバイス。項目22前記抗菌化合物が、クロルヘキシジン、その塩および誘導体;アミノアルキル基を有する抗菌剤;クロロキシフェノール;トリクロサン;トリクロカルバンおよび誘導体;キトサンおよびキトサン誘導体;ならびに第四級アンモニウム化合物からなる群から選択される化合物の有効量を含む、項目19に記載の医療用デバイス。項目23前記ポリマー製カバーまたはハウジングが、有効量の微量作用化合物または抗菌化合物をさらに含む、項目19に記載の医療用デバイスの表面。項目24医療用デバイスのための多孔性ポリマー表面またはカバーと、前記ポリマー表面上の複数の結合部位と、必要に応じて、前記結合部位に結合した複数の官能基と、前記結合部位または前記官能基に結合したソルバトクロミック色素であって、前記多孔性ポリマー表面が、消毒溶液で拭かれると、第1の外観から第2の外観に可逆的に変化するように構成されている、ソルバトクロミック色素と、必要に応じて、前記結合部位または前記官能基に結合した抗菌化合物であって、前記ポリマー表面上の微生物に対して殺菌作用があるかまたは微生物の増殖に抵抗するように作られている抗菌化合物とを含む医療用デバイス。項目25前記医療用デバイスの表面またはカバーが、カテーテル、薬物バイアル用スパイク、コネクタ、血管アクセスデバイス、ルアーアクセスデバイス、アクセスポート、医薬品ポート、ピグテールコネクタ、人工装具、内視鏡、気管支鏡、聴診器、輸液ポンプ、キーパッド、タッチスクリーンおよびハンドルのためのカバーからなる群から選択される、項目24に記載の医療用デバイス。項目26前記多孔性ポリマー表面が、約1.25から約1.6までの屈折率を有する、項目24に記載の医療用デバイス。項目27前記ソルバトクロミック色素が、4,6-ジクロロ-2-[2-6-アミノヘキシル-4-ピリジニオ-ビニル]フェノレートおよび誘導体、Reichardt色素、その塩および誘導体、メロシアニン色素およびそれらの誘導体、ならびにテトラゾリウム化合物およびそれらの誘導体からなる群から選択される、項目24に記載の医療用デバイス。項目28前記ポリマーが、エラストマー、アクリル、COC、ナイロン、メタクリル、ポリカーボネート、ABS、ポリウレタン、ポリエステルおよびビニルエステルからなる群から選択される、項目24に記載の医療用デバイス。項目29前記結合部位が、カルボキシル基、アミン基およびアミド基のうちの少なくとも1つを含む、項目24に記載の医療用デバイス。項目30前記ポリマーが、シートから切り取られた別個の膜、フォーム物品、フィルム、鋳造物、鋳型成形物またはコーティングを含む、項目24に記載の医療用デバイス。項目31前記抗菌化合物が、クロルヘキシジン、その塩および誘導体、アミノアルキル基を有する抗菌剤、クロロキシフェノール、トリクロサン、トリクロカルバンおよび誘導体、キトサンおよびキトサン誘導体ならびに第四級アンモニウム化合物からなる群から選択される化合物の有効量を含む、項目24に記載の医療用デバイス。項目32前記表面が、有効量の微量作用材料または抗菌材料をさらに含む、項目24に記載の医療用デバイス。項目33ポリマーから作製された、医療用デバイスのためのカバーまたはハウジングと、前記カバーまたはハウジングの表面上の複数の結合部位と、必要に応じて、前記結合部位に結合した複数の官能基と、前記結合部位または前記官能基に結合したソルバトクロミック色素であって、多孔性ポリマー表面が消毒溶液で拭かれると、前記表面は第1の外観から第2の外観に可逆的に変化するように構成されている、ソルバトクロミック色素と、前記結合部位に対するアミノ-アルキル含有化合物とを含む医療用デバイスであって、前記アミノ-アルキル含有化合物は、ペプチド、タンパク質、第VIII因子または他の抗凝固因子、多糖、ポリミキシン、ヒアルロン酸、ヘパリン、コンドロイチン硫酸、キトサンおよびこれらの各誘導体からなる群から選択される、医療用デバイス。項目34前記結合部位または前記官能基に結合した抗菌化合物をさらに含み、前記抗菌化合物が、前記デバイスの前記表面上の微生物に対して殺菌作用があるかまたは微生物の増殖に抵抗するように作られている、項目33に記載の医療用デバイス。項目35カテーテル、薬物バイアル用スパイク、コネクタ、血管アクセスデバイス、ルアーアクセスデバイス、アクセスポート、医薬品ポート、ピグテールコネクタ、人工装具、内視鏡、気管支鏡、聴診器、輸液ポンプ、キーパッド、タッチスクリーンおよびハンドルからなる群から選択される、項目33に記載の医療用デバイス。"